(57)【要約】  金属導体からなるコイル導体（１１）と、金属磁性体粉末と結合材を混合したものを加圧成形してコイル導体（１１）を内包した磁性体部（１２）と、コイル導体（１１）から導出した端子部（１６）と、を備え、コイル導体（１１）を一層で形成するとともにその表面に絶縁被膜を非形成にしており、磁性体部（１２）の金属磁性体粉末をコイル導体（１１）の表面にくい込ませるとともにその充填率を８０体積％以上としたインダクタンス部品を提供する。
2009075110.tif 000002
【特許請求の範囲】
【請求項１】
金属導体からなるコイル導体と、
金属磁性体粉末と結合材を混合したものを加圧成形して前記コイル導体を内包した磁性体部と、
前記コイル導体から導出した端子部と、を備え、
前記コイル導体を一層で形成するとともにその表面に絶縁被膜を非形成にしており、前記磁性体部の前記金属磁性体粉末を前記コイル導体の表面にくい込ませるとともにその充填率を８０体積％以上とした
インダクタンス部品。
【請求項２】
前記コイル導体の材質を前記金属磁性体粉末の材質より柔らかい材質にした
請求項１記載のインダクタンス部品。
【請求項３】
前記コイル導体近傍の前記磁性体部の密度を、前記磁性体部の平均密度より高くした
請求項１記載のインダクタンス部品。
【請求項４】
前記金属磁性体粉末の粒子間に電気絶縁材料を介在させた
請求項１記載のインダクタンス部品。
【請求項５】
前記磁性体部を前記金属磁性体粉末の内部歪みを除去する歪みとり焼鈍した
請求項１記載のインダクタンス部品。
【請求項６】
前記磁性体部の前記コイル導体より上面側の上面部および下面側の下面部の前記磁性体部の密度を、前記コイル導体より側面側の中間部の前記磁性体部の密度より高くした
請求項１記載のインダクタンス部品。
【請求項７】
前記磁性体部の中間部の厚み寸法を、前記磁性体部の上面部および下面部の厚み寸法より大きくした
請求項６記載のインダクタンス部品。
【請求項８】
前記コイル導体の前記端子部と連接した両端部に、上面方向に折曲した上面方向折曲部と側面方向に折曲した側面方向折曲部とを有した偏倚部を形成し、
前記コイル導体の中央部を前記磁性体部の上面と下面間のほぼ中央に配置するとともに前記端子部を前記磁性体部側面の上面側に偏倚して導出した
請求項１記載のインダクタンス部品。
【請求項９】
前記コイル導体の上面または下面のいずれか一方の縁に、前記コイル導体の上面もしくは下面と垂直方向に伸びる突起を形成した
請求項１記載のインダクタンス部品。
【請求項１０】
金属導体からなるコイル導体を形成するコイル導体形成ステップと、
金属磁性体粉末と結合材を混合したものを加圧成形して前記コイル導体を埋設した磁性体部を形成する磁性体部形成ステップと、
前記加圧成形した被成形体を熱処理する熱処理ステップと、
前記コイル導体から導出される端子部を形成するステップと、を備え、
前記コイル導体形成ステップが、前記コイル導体を一層で形成するとともに前記コイル導体の表面に絶縁被膜を非形成にするステップであり、
前記磁性体部形成ステップが、前記磁性体部の前記金属磁性体粉末を前記コイル導体の表面にくい込ませるとともにその充填率を８０体積％以上なるまで加圧成形するステップである
インダクタンス部品の製造方法。
【請求項１１】
前記磁性体部形成ステップが、前記コイル導体近傍の前記磁性体部の密度を、前記磁性体部の平均密度より高くして加圧成形するステップである
請求項１０記載のインダクタンス部品の製造方法。
【請求項１２】
前記熱処理ステップが、６００℃以上、かつ前記コイル導体と前記金属磁性体粉末とが熱拡散する温度よりも低い温度で熱処理するステップである
請求項１０記載のインダクタンス部品の製造方法。
【発明の詳細な説明】
【技術分野】
【０００１】
本発明は、特にパワーチョークコイルとして各種電子機器に用いられるインダクタンス部品およびその製造方法に関する。
【背景技術】
【０００２】
近年のコンピューター等の電源回路に用いるインダクタンス部品としては、電源回路の動作周波数領域が３００ｋＨｚ〜１ＭＨｚ程度の高周波領域で１μＨ程度のインダクタンス値、数ｍΩ程度の直流抵抗値を確保しつつ、十数Ａ程度の大電流に対応したものが求められている。これらの要求に対して、高周波電流において飽和磁束密度が高い金属磁性体粉末にコイルを内包したいわゆる圧粉磁芯を用い、その外形寸法が幅寸法１０ｍｍ×奥行き寸法１０ｍｍ×高さ寸法４ｍｍ程度のインダクタンス部品が提案されていた。【０００３】
以下、従来のインダクタンス部品について図面を用いて説明する。【０００４】
図１４は従来のインダクタンス部品の斜視図である。図１５は図１４の１５−１５線断面図である。図１６は従来のインダクタンス部品の複数のリング部を平面状に配置したコイル部の平面図である。図１７は従来のインダクタンス部品の複数のリング部を上下に重ねたコイル部の斜視図である。【０００５】
図１４〜図１７において、従来のインダクタンス部品は、コイル部３と磁性体部４と端子部５と、を備える。コイル部は、互いに連接部１で連接し平面状に配置した金属平板からなる複数のリング部２を、連接部１で折り曲げるとともに互いに上下に重ね合わせて形成されている。磁性体４は、絶縁性樹脂と金属磁性体粉末とを混合したもので、コイル部３を内包するとともに加圧成形されている。端子部５は、コイル部３の両端部が磁性体部４から突出して形成されている。【０００６】
また、複数のリング部２の表面には絶縁被膜６（図１６においてハッチングを施した部分）が形成されている。絶縁被膜は、複数のリング部２を折り重ねたときに、隣接するリング部２がショートすることを防止する。なお、この出願に関する先行文献情報としては、例えば特許文献１が知られている。【０００７】
昨今電子機器をさらに小型化するために、電源回路の動作周波数の高周波化による電源回路の省スペース化が進み、インダクタンス部品もさらなる高周波化、小型化が強く求められている。この種のインダクタンス部品を小型化するには、磁性体部４の比透磁率を高くする必要がある。そして、この磁性体部４の比透磁率を高くするには、金属磁性体粉末の充填率を高くする必要がある。【０００８】
しかしながら、上記従来のインダクタンス部品においては、複数のリング部２の表面に絶縁被膜６が形成され、複数のリング部２を折り重ねたときに、隣接するリング部２がショートしないようにしている。そのため、磁性体部４が加圧成形されるときに、コイル部３が変形して複数のリング部２同士がくい込んで絶縁被膜６を傷つけたり、金属磁性体粉末が絶縁被膜を破ったりしないことが肝要である。よって、磁性体部４は１９６〜３９２ＭＰａ（２〜４ｔ／平方センチメートル）程度の圧力で金属磁性体粉末を加圧して成形されており、磁性体部４の金属磁性体粉末の充填率を７５体積％より高くすることができない。ゆえに、従来の方法では、金属磁性体粉末の充填率をより高くしてインダクタンス部品を小型化することに限界がある。
【特許文献１】特開２００４−１１１４５６号公報
【発明の開示】
【０００９】
本発明は、磁性体部の金属磁性体粉末の充填率を高くして小型化を可能にとしたインダクタンス部品およびその製造方法を提供する。
【００１０】
本発明に係るインダクタンス部品は、金属導体からなるコイル導体と、金属磁性体粉末と結合材を混合したものを加圧成形してコイル導体を内包した磁性体部と、コイル導体から導出した端子部と、を備える。そして、コイル導体を一層で形成するとともにその表面に絶縁被膜を非形成にしており、磁性体部の金属磁性体粉末をコイル導体の表面にくい込ませるとともにその充填率を８０体積％以上としたものである。
【００１１】
この構成によれば、磁性体部の比透磁率を高くすることができ、インダクタンス部品の小型化が可能になる。
【図面の簡単な説明】
【００１２】
【図１】図１は本発明の実施の形態１におけるインダクタンス部品の斜視図である。
【図２】図２は図１の２−２線断面図である。
【図３】図３は図１の３−３線断面図である。
【図４】図４は図３のＤ部拡大模式図である。
【図５Ａ】図５Ａは本発明の実施の形態１におけるインダクタンス部品の製造ステップを示す製造ステップ図である。
【図５Ｂ】図５Ｂは本発明の実施の形態１におけるインダクタンス部品の製造ステップを示す製造ステップ図である。
【図５Ｃ】図５Ｃは本発明の実施の形態１におけるインダクタンス部品の製造ステップを示す製造ステップ図である。
【図６】図６は本発明の実施の形態２におけるインダクタンス部品の斜視図である。
【図７】図７は図６の７−７線断面図である。
【図８Ａ】図８Ａは本発明の実施の形態２におけるインダクタンス部品の磁性体形成ステップを示す図である。
【図８Ｂ】図８Ｂは本発明の実施の形態２におけるインダクタンス部品の磁性体形成ステップを示す図である。
【図９】図９は本発明の実施の形態３におけるインダクタンス部品の斜視図である。
【図１０】図１０は図９の１０−１０線断面図である。
【図１１】図１１は本発明の実施の形態４のインダクタンス部品の斜視図である。
【図１２】図１２は図１１の１２−１２線断面図である。
【図１３】図１３は図１２のＨ部拡大図である。
【図１４】図１４は従来のインダクタンス部品の斜視図である。
【図１５】図１５は図１４の１５−１５線断面図である。
【図１６】図１６は従来のインダクタンス部品の複数のリング部を平面状に配置したコイル部の平面図である。
【図１７】図１７は従来のインダクタンス部品の複数のリング部を上下に重ねたコイル部の斜視図である。
【符号の説明】
【００１３】
１１    コイル導体
１２    磁性体部
１３    金属磁性体粉末
１４    結合材
１５    電気絶縁材料
１６    端子部
１７    凹凸
１８    コイル導体近傍
１９    成形金型
２０    パンチ
２１    上面部
２２    下面部
２３    中間部
２４    上面部の厚み寸法
２５    下面部の厚み寸法
２６    中間部の厚み寸法
２７    上面方向折曲部
２８    側面方向折曲部
２９    偏倚部
３０    折り曲げ角度
３１    端子部の高さ寸法
３２    突起
３３    高密度層部
３４    低密度層部
３５    予備加圧圧粉体
【発明を実施するための最良の形態】
【００１４】
（実施の形態１）
以下、本発明の実施の形態１を用いて、本発明のインダクタンス部品について図面を参照しながら説明する。【００１５】
図１は本発明の実施の形態１におけるインダクタンス部品の斜視図である。図２は図１の２−２線断面図である。図３は図１の３−３線断面図である。図４は図３のＤ部拡大模式図である。【００１６】
図１〜図４において、コイル導体１１は銅板などの金属導体からなるコイル導体であり、金属平板を直線状に打ち抜き加工して一層で形成するとともにその表面に絶縁被膜を非形成にしたものである。このコイル導体１１の材質は良好な導電性を有するものであれば適宜選択して用いればよく、例えばビッカース硬度が５０〜１５０（ＨＶ）程度の銅板から形成したものである。【００１７】
磁性体部１２は、金属磁性体粉末１３と結合材１４を混合したものを加圧成形したものである。また、端子部１６は、磁性体部１２によりコイル導体１１を内包するとともに磁性体部１２の両側面部からコイル導体１１の両端部を導出させて形成されている。金属磁性体粉末１３の材質は、コイル導体１１より硬度の硬い材質が好ましく、例えば、ビッカース硬度が４００〜５００（ＨＶ）のＦｅＳｉＡｌ粉末を用いたものである。【００１８】
磁性体部１２を構成する金属磁性体粉末１３は、飽和磁束密度、比透磁率がともに高い材質が望ましい。例えば、Ｆｅ、ＦｅＳｉ系、ＦｅＮｉ系、ＦｅＣｏ系、ＦｅＭｏ系等の金属磁性体でも良く、粒径が１〜１００μｍ以下、好ましくは平均粒径が２０μｍ以下の粉砕粉あるいは噴霧粉に形成したものが望ましい。また、金属磁性体粉末１３は、表面を酸化膜（図示していない）で被覆したものが好ましい。この酸化膜は放置状態でもある程度は生じている。しかし、放置状態で生じた酸化膜は通常５ｎｍ以下と薄すぎるために、適宜熱処理などを施して厚みが１０〜５００ｎｍ酸化被膜を形成していることが好ましい。【００１９】
結合材１４は、有機系ではアクリル樹脂、エポキシ樹脂、シリコーン樹脂、フェノール樹脂、塩化ビニール樹脂等、無機系では水ガラス等で構成される。なお、図４において結合材１４はハッチングを施していない部分で示している。【００２０】
磁性体部１２の金属磁性体粉末１３の粒子間には電気絶縁材料１５を介在させておくことが望ましい。この電気絶縁材料１５としては金属磁性体粉末１３の平均粒子径の１０分の１以下の平均粒子径を有し、かつ、その形状が板状または針状の固体粉末が望ましい。例えば、タルク、窒化硼素、酸化亜鉛、酸化チタン、酸化アルミニウム、酸化鉄、硝酸バリウム等から適宜選択して用いればよい。金属磁性体粉末１３と結合材１４を混合するときに電気絶縁材料１５を同時に混合することにより金属磁性体粉末１３の粒子間に電気絶縁材料１５が介在するようになる。【００２１】
磁性体部１２は、金属磁性体粉末１３を塑性変形させるとともに金属磁性体粉末１３がコイル導体１１の表面にくい込むまでの高い加圧力で加圧することにより成形される。磁性体部１２の金属磁性体粉末１３の充填率は、８０体積％以上、１００体積％未満である。この場合、加圧力は４９０ＭＰａ（５ｔ／平方センチメートル）以上にすることがよく、加圧力を高くするほど充填率を高くすることができる。加圧成形機や成形金型の性能にもよるが好適には９６０ＭＰａ（１０ｔ／平方センチメートル）の加圧力で加圧成形することがよい。このように高い加圧力で磁性体部１２を形成することにより、ＦｅＳｉＡｌからなる金属磁性体粉末１３が塑性変形する。すると、金属磁性体粉末１３より柔らかい銅からなるコイル導体１１の表面に、深さ１０μｍ程度の凹凸１７が形成される。このような凹凸１７が形成されるように、金属磁性体粉末の充填率を８５体積％としている。【００２２】
また、上記で説明したように、金属磁性体粉末１３がコイル導体１１の表面にくい込むまで加圧して成形したことにより、コイル導体近傍１８の磁性体部１２の密度は、磁性体部１２の平均密度より高くなる。ここで、磁性体部１２のコイル導体近傍１８とは、図４において、磁性体部１２内のコイル導体１１に隣接している部分を示す。さらに、磁性体部１２は、金属磁性体粉末１３を加圧成形したときに生じる金属磁性体粉末１３の内部歪みを除去する歪みとり焼鈍が施されている。【００２３】
端子部１６は磁性体部１２から導出したコイル導体１１の両端部であり、その外周側に半田めっきが施され、磁性体部１２の側面から底面に沿って折り曲げて構成されている。【００２４】
次に、以上のように構成された本発明の実施の形態1におけるインダクタンス部品の製造方法について、説明する。【００２５】
図５Ａ〜図５Ｃは本発明の実施の形態１におけるインダクタンス部品の製造ステップを示す製造ステップ図である。図５Ａ〜図５Ｃにおいて、本発明の実施の形態１におけるインダクタンス部品の製造方法は、銅板などの金属導体からなるコイル導体１１を形成するコイル導体形成ステップ（図５Ａ）と、鉄系の金属磁性体粉末１３と結合材１４および電気絶縁材料１５を混合したものを加圧成形することによりコイル導体を内包した磁性体部１２を形成する磁性体部形成ステップ（図５Ｂ）と、加圧成形された被成形体を熱処理する熱処理ステップ（図示せず）と、コイル導体１１から導出される端子部１６を形成する端子部形成ステップ（図５Ｃ）と、を有する。【００２６】
コイル導体形成ステップは、プレス加工などにより銅板などの金属平板を直線状に打ち抜き加工して、一層のコイル導体１１を形成するとともにその表面に絶縁被膜を非形成にするステップである。【００２７】
磁性体部形成ステップは、成形金型１９にコイル導体１１とこのコイル導体１１を挟み込むように金属磁性体粉末１３と結合材１４および電気絶縁材料１５を混合したものとを入れ、上下のパンチ２０を用いて図５Ｂの矢印の方向に加圧成形して磁性体部１２を形成するステップである。この磁性体部形成ステップにおいて、金属磁性体粉末１３を塑性変形させるとともに金属磁性体粉末１３がコイル導体１１の表面にくい込むまでの高い加圧力で加圧成形され、磁性体部１２の金属磁性体粉末１３の充填率を８０体積％以上、１００体積％未満にしている。この場合、加圧力は４９０ＭＰａ（５ｔ／平方センチメートル）以上にすることがよく、加圧力を高くするほど充填率を高くすることができる。加圧成形機や成形金型の性能にもよるが好適には９６０ＭＰａ（１０ｔ／平方センチメートル）の加圧力で加圧成形することがよい。この結果、金属磁性体粉末１３を塑性変形させるとともに、金属磁性体粉末１３がコイル導体１１の表面に１０μｍ程度の深さまでくい込み、磁性体部１２の金属磁性体粉末１３の充填率が８５体積％になる。そして、上記で説明したように、金属磁性体粉末１３がコイル導体１１の表面にくい込むまで加圧成形されたことにより、コイル導体近傍１８の磁性体部１２の密度が磁性体部１２の平均密度より高くなっている。【００２８】
次に、熱処理ステップは、前のステップである磁性体部形成ステップで加圧成形された被成形体を、不活性ガス雰囲気の例えば窒素雰囲気で８００℃、３０分以上保持するステップである。この場合、熱処理する温度は６００℃以上で、かつ、コイル導体１１と金属磁性体粉末１３とが熱拡散する温度よりも低い温度に設定されている。また、この熱処理ステップの後に、磁性体部１２の機械的強度を補強するためにエポキシ樹脂などによる含浸を施す含浸ステップ（図示していない）を追加してもよい。【００２９】
そして、最後の端子部形成ステップは、磁性体部１２から導出したコイル導体１１の両端部に適宜半田めっきを施し、磁性体部１２の側面から底面に沿って折り曲げて端子部１６を形成するステップである。【００３０】
以上のように構成され、かつ製造された本発明の実施の形態１におけるインダクタンス部品は、コイル導体１１を一層で形成するとともにその表面に絶縁被膜を非形成にしている。よって、従来のインダクタンス部品において、絶縁被膜６が破れるほどの高い加圧力で加圧成形してコイル部３の複数のリング部２をショートさせるようなことはない。従って、磁性体部１２を形成するときに金属磁性体粉末１３がコイル導体１１の表面にくい込むまで高い加圧力で加圧成形して金属磁性体粉末１３の充填率を８０体積％以上にして構成することができ、磁性体部１２の比透磁率を高くすることができる。【００３１】
また、通常、直線状のコイル導体１１は磁性体部１２から抜けたり動いたりしやすくなる。しかし、コイル導体１１の表面に金属磁性体粉末１３がくい込んでいるために、磁性体部１２とコイル導体１１の剥離強度が向上して、コイル導体１１が磁性体部１２の中で動いたり抜け落ちたりすることがない。従って、コイル導体１１が動くことによる磁性体部１２への機械的応力がなくなり、磁性体部１２にクラックが発生することが抑制される。【００３２】
さらに、コイル導体１１に高周波電流を通電したときは表皮効果によりコイル導体１１の表皮にしか高周波電流が流れない。しかし、金属磁性体粉末１３がコイル導体１１の表面にくい込んでいるのでコイル導体１１の表面に凹凸１７ができて高周波電流の流れる面積が広くなり、コイル導体１１による損失を低減することができる。【００３３】
また、コイル導体１１の材質を金属磁性体粉末１３の鉄系合金よりも柔らかい銅であるので、磁性体部１２が形成されるときにコイル導体１１の表面に金属磁性体粉末１３をより深くくい込ませることができ、金属磁性体粉末１３の充填率をより高くすることができる。さらに、コイル導体１１と金属磁性体粉末１３との剥離強度がより向上して磁性体部１２の機械的強度をより向上させることができる。【００３４】
また、コイル導体近傍１８の磁性体部１２の密度が磁性体部１２の平均密度より高いので、コイル導体近傍１８の磁性体部１２の飽和磁束密度を高くすることができる。磁性体部１２のコイル導体１１に隣接する部分は磁束が集中しやすいので、効率よくインダクタンス値を高くすることができる。【００３５】
さらに、金属磁性体粉末１３の粒子間に電気絶縁材料１５が介在するので、金属磁性体粉末１３の粒子間の接触が抑制される。よって、高周波電流による金属磁性体粉末内に発生する渦電流が粒子間を流れて渦電流損が大きくなることが抑制される。【００３６】
また、磁性体部１２を金属磁性体粉末１３の内部歪みを除去する歪みとり焼鈍したために、磁性体部１２を加圧成形して形成したときに生じる金属磁性体粉末１３の内部歪みが除去され、磁性体部１２の磁気特性が向上する。その結果として、よりインダクタンス部品を小型化できる。【００３７】
また、コイル導体形成ステップを、コイル導体１１を一層で形成するとともにその表面に絶縁被膜を非形成にするステップとしている。よって、従来のインダクタンス部品において、絶縁被膜６が破れるほどの高い加圧力で加圧成形してコイル部３の複数のリング部２をショートさせるようなことはない。従って、磁性体部１２を形成するときに金属磁性体粉末１３がコイル導体１１の表面にくい込むまでの高い加圧力で加圧成形して金属磁性体粉末１３の充填率を８０体積％以上に構成することができ、磁性体部１２の比透磁率を高くすることができる。また、コイル導体１１の表面に金属磁性体粉末１３がくい込んでいるので、磁性体部１２とコイル導体１１の剥離強度を向上することができ、コイル導体１１が磁性体部１２の中で動いたり抜け落ちたりすることがない。よって、コイル導体１１が動くことによる磁性体部１２への機械的応力がなくなり、磁性体部１２にクラックが発生することが抑制される。【００３８】
コイル導体１１に高周波電流を通電したときは、表皮効果によりコイル導体１１の表皮にしか高周波電流が流れない。しかし、金属磁性体粉末１３がコイル導体１１の表面にくい込んでいるので、コイル導体１１の表面に凹凸１７ができて高周波電流の流れる面積が広くなり、コイル導体１１による損失を低減することができる。その結果、インダクタンス部品の小型化が可能となる。【００３９】
さらに、磁性体部形成ステップは、コイル導体１１近傍の磁性体部１２の密度を磁性体部１２の平均密度より高くして加圧成形するステップとしているので、コイル導体近傍１８の磁性体部の飽和磁束密度を高くすることができる。磁性体部１２のコイル導体１１に隣接する部分は磁束が集中しやすいので、効率よくインダクタンス値を高くすることができる。【００４０】
また、熱処理ステップは、６００℃以上で、かつ、コイル導体１１と金属磁性体粉末１３とが熱拡散する温度よりも低い温度で熱処理するステップであるので、例えば、コイル導体１１の材質を銅、金属磁性体粉末１３の材質を鉄系合金とした場合、熱処理する温度を９００℃程度の高温で熱処理を行うことができる。すなわち、６００℃以上の温度で熱処理を行えば、金属磁性体粉末１３を加圧成形したときの塑性変形による金属磁性体粉末１３の内部歪みを除去することができる。従って、コイル導体１１と金属磁性体粉末１３を熱拡散させることなく、金属磁性体粉末１３の歪みとり焼鈍を行うことができ、磁性体部１２の比透磁率をさらに高くすることができる。従来のインダクタンス部品のように複数のリング部２の表面に形成した絶縁被膜６構成では、熱処理の温度によって絶縁被膜が熱分解して複数のリング部２がショートすることになる。しかし、本発明のようにコイル導体１１を一層で形成するとともにその表面に絶縁被膜を非形成したために、金属磁性体粉末１３の内部歪みを除去する６００℃以上の歪みとり焼鈍が可能となる。【００４１】
さらに、６００℃以上の温度で熱処理するので、結合材に有機珪素化合物を混合しておけば、有機珪素化合物と金属磁性体粉末１３に含まれる酸素とが熱処理の温度によって反応し、その一部がシリカに変化して金属磁性体粉末１３の粒子間の絶縁性を向上させる。なお、上記説明した金属磁性体粉末１３に含まれる酸素は、金属磁性体粉末１３の原料に由来したり、その粉末製造ステップで混入したりすることにより含まれている。【００４２】
以上の結果から、周波数帯域を１０ＭＨｚまで高周波化したときに、インダクタンス部品の外形寸法を、幅寸法２ｍｍ×奥行き寸法２ｍｍ×高さ寸法１ｍｍ程度にまで小型化することが可能となる。【００４３】
なお、本実施の形態１では、熱処理ステップを金属磁性体粉末１３の内部歪みを除去する歪みとり焼鈍するステップで説明した。しかし、加圧成形による内部歪みが生じている金属磁性体粉末１３で所定のインダクタンス値が得られれば、歪みとり焼鈍に替えて１００℃〜３００℃の熱処理を行い、結合材を熱硬化させる熱硬化ステップとしてもよい。この場合、歪みとり焼鈍による効果以外の本実施の形態１の効果を同様に得ることができる。【００４４】
（実施の形態２）
次に、本発明の実施の形態２を用いて、本発明のインダクタンス部品について図面を参照しながら説明する。なお、実施の形態１と同じ構成は同一の符号を付し詳細な説明は省略する。【００４５】
図６は本発明の実施の形態２におけるインダクタンス部品の斜視図である。図７は図６の７−７線断面図である。図６、図７において、本発明の実施の形態２におけるインダクタンス部品は、磁性体部１２のコイル導体１１から上面側の上面部２１および下面側の下面部２２の密度が、コイル導体１１から側面側の中間部２３の密度より高くなっている。さらに、磁性体部１２の中間部の厚み寸法２６を、磁性体部１２の上面部の厚み寸法２４および下面部の厚み寸法２５より大きくしている。【００４６】
ここで、図７に示す長方体形状である磁性体部１２の断面図の上側の横線を含む面が磁性体部１２の上面であり、同様に下側の横線を含む面が磁性体部１２の下面である。また、上面部の厚み寸法２４とは、図７に示すようにコイル導体１１の上面から磁性体部１２の上面までの厚み寸法である。同様に、下面部の厚み寸法２５とは、コイル導体１１の下面から磁性体部１２の下面までの厚み寸法である。そして、中間部の厚み寸法２６とは、コイル導体１１の側面から磁性体部１２の側面までの厚み寸法である。【００４７】
次に、以上のように構成された本発明の実施の形態２におけるインダクタンス部品の製造方法について、説明する。【００４８】
図８Ａ、図８Ｂは本発明の実施の形態２におけるインダクタンス部品の磁性体形成ステップを示す図である。図８Ａ、８Ｂにおいて、実施の形態２のインダクタンス部品の製造方法と実施の形態１のインダクタンス部品の製造方法とは磁性体部形成ステップが異なる。図８Ａに示すように、予め、金属磁性体粉末１３と結合材１４を混合したものを９８ＭＰａ（１ｔ／平方センチメートル）程度の加圧力で予備加圧成形して高密度層部３３を形成する。そして、この高密度層部３３に積層させて４６ＭＰａ（０．５ｔ／平方センチメートル）程度の加圧力で低密度層部３４を予備加圧成形した予備加圧圧粉体３５を２個準備しておく。【００４９】
次に、図８Ｂに示すように、コイル導体１１を予備加圧圧粉体３５の低密度層部３４側で上下から挟み込むようにして成形金型１９に入れる。そして、磁性体部１２の上面部の厚み寸法２４と下面部の厚み寸法２５とが、中間部の厚み寸法２６より小さくなるまで、４９０ＭＰａ（５ｔ／平方センチメートル）、好適には９８０ＭＰａ（１０ｔ／平方センチメートル）の加圧力で本加圧成形する。このようにすることにより、磁性体部１２のコイル導体１１から上面側の上面部２１および下面側の下面部２２の充填率を、コイル導体１１から側面側の中間部２３の充填率より大きくすることができる。【００５０】
上記のように構成された本発明の実施の形態２のインダクタンス部品は、磁性体部１２のコイル導体１１から上面側の上面部２１および下面側の下面部２２の密度を、コイル導体１１から側面側の中間部２３の密度より高くしている。よって、上面部２１および下面部２２の飽和磁束密度が高くなり、上面部２１および下面部２２で磁気飽和が発生しにくい。これにより、上面部の厚み寸法２４および下面部の厚み寸法２５の厚み寸法を小さくして全体としてインダクタンス部品の小型化が可能となる。【００５１】
また、磁性体部１２の中間部の厚み寸法２６が、磁性体部１２の上面部の厚み寸法２４および下面部の厚み寸法２５より大きいので、磁性体部１２の上面部２１および下面部２２の密度を高くして全体としてインダクタンス部品の低背化を図っても、中間部２３において飽和磁束密度が高くなり、磁気飽和が発生することが抑制される。この場合、中間部の厚み寸法２６と上面部の厚み寸法２４および下面部の厚み寸法２５とが同じ寸法の場合に比べて、コイル導体１１の体積に対する磁性体部１２の体積が大きくなって磁性体部１２の機械的強度が強くなる。従って、コイル導体１１から導出した端子部１６にかかる外部応力などによって磁性体部１２にクラックが入ることが抑制される。また、磁性体部１２の上面部２１と下面部２２の密度が高いので、磁性体部１２の上面部２１と下面部２２の強度がより向上することとの相乗効果により、インダクタンス部品の低背化を図っても、磁性体部１２にクラックが発生することをさらに抑制することができる。【００５２】
（実施の形態３）
次に、本発明の実施の形態３を用いて、本発明のインダクタンス部品について図面を参照しながら説明する。実施の形態１と同じ構成は同一の符号を付し詳細な説明は省略する。【００５３】
図９は本発明の実施の形態３におけるインダクタンス部品の斜視図である。図１０は図９の１０−１０線断面図である。図９、図１０において、コイル導体１１の端子部１６と連接した両端部に、上面方向に折曲した上面方向折曲部２７と側面方向に折曲した側面方向折曲部２８とを有した偏倚部２９が形成される。そして、コイル導体１１の中央部が、磁性体部１２の上面と下面間のほぼ中央に配置されるとともに、端子部１６が磁性体部１２側面の上面側に偏倚して導出している。【００５４】
コイル導体１１の形状についてさらに詳しく説明する。上面方向折曲部２７の折り曲げ角度３０は９０度以上１８０度未満である。また、上面方向折曲部２７と側面方向折曲部２８との間に位置するコイル導体１１が発生する磁束と、磁性体部１２のほぼ中央に位置するコイル導体１１が発生する磁束とが重なり合って磁束密度が高くならないように、折り曲げ角度３０を大きくすることが好ましい。なお、側面方向折曲部２８は磁性体部１２の側面に向かって水平になるように折り曲げて形成される。【００５５】
ここで、図１０に示す長方体形状である磁性体部１２の断面図の上側の横線を含む面が磁性体部１２の上面であり、同様に下側の横線を含む面が磁性体部１２の下面である。また、コイル導体１１の中央部を磁性体部１２の上面と下面間のほぼ中央に配置している。ほぼ中央とは、磁性体部１２の上面と下面の丁度中央の場合と、製造上のバラツキ等によりこの丁度中央より僅かにずれて形成された場合も含んだ実質的に中央とみなすことのできる中央部のことを意味している。【００５６】
以上のように構成された本発明の実施の形態３のインダクタンス部品において、コイル導体１１の端子部１６と連接した両端部には、上面方向に折曲した上面方向折曲部２７と側面方向に折曲した側面方向折曲部２８とを有した偏倚部２９が形成される。そして、コイル導体１１の中央部が磁性体部１２の上面と下面間のほぼ中央に配置されるとともに、端子部１６が磁性体部１２側面の上面側に偏倚して導出する。従って、端子部１６を側面から底面に沿って折り曲げれば、磁性体部１２に位置する端子部の高さ寸法３１が長くなり、実装基板（図示していない）に半田接続したときに半田フィレット（図示していない）を形成しやすくなる。その結果、半田実装性を損なうことなくインダクタンス部品を小型化することができる。【００５７】
通常、端子部１６が磁性体部１２の側面の上面側に偏倚して導出する場合、コイル導体１１が磁性体部１２の上面寄りに配置され、上面側に偏った配置となるため、コイル導体１１の上面側と下面側とで磁束密度に差が生じて磁気効率が悪くなる。しかし、本発明の実施の形態３におけるインダクタンス部品においては、偏倚部２９によってコイル導体１１が磁性体部１２のほぼ中央に配置されるので、コイル導体１１が発生した磁束を磁性体部１２の中でより均等に分布させて、効率よくインダクタンス値を大きくすることができる。【００５８】
本発明のように金属磁性体粉末１３の充填率を高くすると磁性体部１２の磁束飽和も高くなり、このため磁性体部１２の形状、寸法がインダクタンス部品の特性に与える影響が大きくなる。そして、本発明のように、コイル導体１１が一層の場合には、コイル導体１１に流れる電流による磁力線は、コイル導体１１に流れる電流方向を中心とする同心円状に発生する。よって、コイル導体１１の電流方向に対する垂直方向の磁性体部１２の断面の形状がインダクタンス値に与える影響が大きくなる。効率よくインダクタンス値を大きくするためには、本発明の実施の形態３において説明したように、磁性体部１２の中央にコイル導体１１を配置させるのがよく、これによりインダクタンス部品の更なる小型化が可能になる。【００５９】
（実施の形態４）
次に、本発明の実施の形態４を用いて、本発明のインダクタンス部品について図面を参照しながら説明する。実施の形態１と同じ構成は同一の符号を付し詳細な説明は省略する。【００６０】
図１１は本発明の実施の形態４のインダクタンス部品の斜視図である。図１２は図１１の１２−１２線断面図である。図１３は図１２のＨ部拡大図である。図１１〜図１３において、本発明の実施の形態４におけるインダクタンス部品では、コイル導体１１の上面または下面のいずれか一方の縁にその上面もしくは下面と垂直方向に伸びる突起３２が形成される。【００６１】
以上のように構成された本発明の実施の形態４におけるインダクタンス部品では、突起３２が磁性体部１２に入り込み、磁性体部１２に対してコイル導体１１のアンカー効果が生じてインダクタンス部品の機械的強度が増す。さらに、この場合、コイル導体１１と磁性体部１２とが密着する表面積が広くなる。よって、コイル導体１１に電流を通電したときに発生する熱が磁性体部１２に放熱しやすくなり、温度上昇を低減することができる。
【産業上の利用可能性】
【００６２】
本発明に係るインダクタンス部品は、磁性体部を形成するときに金属磁性体粉末を加圧成形する圧力を高くして、この磁性体部の金属磁性体粉末の充填率を８０体積％以上まで高くして構成することができる。これにより、磁性体部の比透磁率を高くすることができ、インダクタンス部品の小型化が可能になり、各種電子機器に適用して有用となるものである。
【図１】
2009075110.tif 000003
【図２】
2009075110.tif 000004
【図３】
2009075110.tif 000005
【図４】
2009075110.tif 000006
【図５Ａ】
2009075110.tif 000007
【図５Ｂ】
2009075110.tif 000008
【図５Ｃ】
2009075110.tif 000009
【図６】
2009075110.tif 000010
【図７】
2009075110.tif 000011
【図８Ａ】
2009075110.tif 000012
【図８Ｂ】
2009075110.tif 000013
【図９】
2009075110.tif 000014
【図１０】
2009075110.tif 000015
【図１１】
2009075110.tif 000016
【図１２】
2009075110.tif 000017
【図１３】
2009075110.tif 000018
【図１４】
2009075110.tif 000019
【図１５】
2009075110.tif 000020
【図１６】
2009075110.tif 000021
【図１７】
2009075110.tif 000022
【手続補正書】
【提出日】平成22年3月2日(2010.3.2)
【手続補正１】
【補正対象書類名】明細書
【補正対象項目名】全文
【補正方法】変更
【補正の内容】
【発明の詳細な説明】
【技術分野】
【０００１】
本発明は、特にパワーチョークコイルとして各種電子機器に用いられるインダクタンス部品およびその製造方法に関する。
【背景技術】
【０００２】
近年のコンピューター等の電源回路に用いるインダクタンス部品としては、電源回路の動作周波数領域が３００ｋＨｚ〜１ＭＨｚ程度の高周波領域で１μＨ程度のインダクタンス値、数ｍΩ程度の直流抵抗値を確保しつつ、十数Ａ程度の大電流に対応したものが求められている。これらの要求に対して、高周波電流において飽和磁束密度が高い金属磁性体粉末にコイルを内包したいわゆる圧粉磁芯を用い、その外形寸法が幅寸法１０ｍｍ×奥行き寸法１０ｍｍ×高さ寸法４ｍｍ程度のインダクタンス部品が提案されていた。
【０００３】
以下、従来のインダクタンス部品について図面を用いて説明する。
【０００４】
図１４は従来のインダクタンス部品の斜視図である。図１５は図１４の１５−１５線断面図である。図１６は従来のインダクタンス部品の複数のリング部を平面状に配置したコイル部の平面図である。図１７は従来のインダクタンス部品の複数のリング部を上下に重ねたコイル部の斜視図である。
【０００５】
図１４〜図１７において、従来のインダクタンス部品は、コイル部３と磁性体部４と端子部５と、を備える。コイル部は、互いに連接部１で連接し平面状に配置した金属平板からなる複数のリング部２を、連接部１で折り曲げるとともに互いに上下に重ね合わせて形成されている。磁性体４は、絶縁性樹脂と金属磁性体粉末とを混合したもので、コイル部３を内包するとともに加圧成形されている。端子部５は、コイル部３の両端部が磁性体部４から突出して形成されている。
【０００６】
また、複数のリング部２の表面には絶縁被膜６（図１６においてハッチングを施した部分）が形成されている。絶縁被膜は、複数のリング部２を折り重ねたときに、隣接するリング部２がショートすることを防止する。なお、この出願に関する先行文献情報としては、例えば特許文献１が知られている。
【０００７】
昨今電子機器をさらに小型化するために、電源回路の動作周波数の高周波化による電源回路の省スペース化が進み、インダクタンス部品もさらなる高周波化、小型化が強く求められている。この種のインダクタンス部品を小型化するには、磁性体部４の比透磁率を高くする必要がある。そして、この磁性体部４の比透磁率を高くするには、金属磁性体粉末の充填率を高くする必要がある。
【０００８】
しかしながら、上記従来のインダクタンス部品においては、複数のリング部２の表面に絶縁被膜６が形成され、複数のリング部２を折り重ねたときに、隣接するリング部２がショートしないようにしている。そのため、磁性体部４が加圧成形されるときに、コイル部３が変形して複数のリング部２同士がくい込んで絶縁被膜６を傷つけたり、金属磁性体粉末が絶縁被膜を破ったりしないことが肝要である。よって、磁性体部４は１９６〜３９２ＭＰａ（２〜４ｔ／平方センチメートル）程度の圧力で金属磁性体粉末を加圧して成形されており、磁性体部４の金属磁性体粉末の充填率を７５体積％より高くすることができない。ゆえに、従来の方法では、金属磁性体粉末の充填率をより高くしてインダクタンス部品を小型化することに限界がある。
【先行技術文献】
【特許文献】
【０００９】
【特許文献１】特開２００４−１１１４５６号公報
【発明の概要】
【００１０】
本発明は、磁性体部の金属磁性体粉末の充填率を高くして小型化を可能にとしたインダクタンス部品およびその製造方法を提供する。
【００１１】
本発明に係るインダクタンス部品は、金属導体からなるコイル導体と、金属磁性体粉末と結合材を混合したものを加圧成形してコイル導体を内包した磁性体部と、コイル導体から導出した端子部と、を備える。そして、コイル導体を一層で形成するとともにその表面に絶縁被膜を非形成にしており、磁性体部の金属磁性体粉末をコイル導体の表面にくい込ませるとともにその充填率を８０体積％以上としたものである。
【００１２】
この構成によれば、磁性体部の比透磁率を高くすることができ、インダクタンス部品の小型化が可能になる。
【図面の簡単な説明】
【００１３】
【図１】本発明の実施の形態１におけるインダクタンス部品の斜視図
【図２】図１の２−２線断面図
【図３】図１の３−３線断面図
【図４】図３のＤ部拡大模式図
【図５Ａ】本発明の実施の形態１におけるインダクタンス部品の製造ステップを示す製造ステップ図
【図５Ｂ】本発明の実施の形態１におけるインダクタンス部品の製造ステップを示す製造ステップ図
【図５Ｃ】本発明の実施の形態１におけるインダクタンス部品の製造ステップを示す製造ステップ図
【図６】本発明の実施の形態２におけるインダクタンス部品の斜視図
【図７】図６の７−７線断面図
【図８Ａ】本発明の実施の形態２におけるインダクタンス部品の磁性体形成ステップを示す図
【図８Ｂ】本発明の実施の形態２におけるインダクタンス部品の磁性体形成ステップを示す図
【図９】本発明の実施の形態３におけるインダクタンス部品の斜視図
【図１０】図９の１０−１０線断面図
【図１１】本発明の実施の形態４のインダクタンス部品の斜視図
【図１２】図１１の１２−１２線断面図
【図１３】図１２のＨ部拡大図
【図１４】従来のインダクタンス部品の斜視図
【図１５】図１４の１５−１５線断面図
【図１６】従来のインダクタンス部品の複数のリング部を平面状に配置したコイル部の平面図
【図１７】従来のインダクタンス部品の複数のリング部を上下に重ねたコイル部の斜視図
【発明を実施するための形態】
【００１４】
（実施の形態１）
以下、本発明の実施の形態１を用いて、本発明のインダクタンス部品について図面を参照しながら説明する。
【００１５】
図１は本発明の実施の形態１におけるインダクタンス部品の斜視図である。図２は図１の２−２線断面図である。図３は図１の３−３線断面図である。図４は図３のＤ部拡大模式図である。
【００１６】
図１〜図４において、コイル導体１１は銅板などの金属導体からなるコイル導体であり、金属平板を直線状に打ち抜き加工して一層で形成するとともにその表面に絶縁被膜を非形成にしたものである。このコイル導体１１の材質は良好な導電性を有するものであれば適宜選択して用いればよく、例えばビッカース硬度が５０〜１５０（ＨＶ）程度の銅板から形成したものである。
【００１７】
磁性体部１２は、金属磁性体粉末１３と結合材１４を混合したものを加圧成形したものである。また、端子部１６は、磁性体部１２によりコイル導体１１を内包するとともに磁性体部１２の両側面部からコイル導体１１の両端部を導出させて形成されている。金属磁性体粉末１３の材質は、コイル導体１１より硬度の硬い材質が好ましく、例えば、ビッカース硬度が４００〜５００（ＨＶ）のＦｅＳｉＡｌ粉末を用いたものである。
【００１８】
磁性体部１２を構成する金属磁性体粉末１３は、飽和磁束密度、比透磁率がともに高い材質が望ましい。例えば、Ｆｅ、ＦｅＳｉ系、ＦｅＮｉ系、ＦｅＣｏ系、ＦｅＭｏ系等の金属磁性体でも良く、粒径が１〜１００μｍ以下、好ましくは平均粒径が２０μｍ以下の粉砕粉あるいは噴霧粉に形成したものが望ましい。また、金属磁性体粉末１３は、表面を酸化膜（図示していない）で被覆したものが好ましい。この酸化膜は放置状態でもある程度は生じている。しかし、放置状態で生じた酸化膜は通常５ｎｍ以下と薄すぎるために、適宜熱処理などを施して厚みが１０〜５００ｎｍ酸化被膜を形成していることが好ましい。
【００１９】
結合材１４は、有機系ではアクリル樹脂、エポキシ樹脂、シリコーン樹脂、フェノール樹脂、塩化ビニール樹脂等、無機系では水ガラス等で構成される。なお、図４において結合材１４はハッチングを施していない部分で示している。
【００２０】
磁性体部１２の金属磁性体粉末１３の粒子間には電気絶縁材料１５を介在させておくことが望ましい。この電気絶縁材料１５としては金属磁性体粉末１３の平均粒子径の１０分の１以下の平均粒子径を有し、かつ、その形状が板状または針状の固体粉末が望ましい。例えば、タルク、窒化硼素、酸化亜鉛、酸化チタン、酸化アルミニウム、酸化鉄、硝酸バリウム等から適宜選択して用いればよい。金属磁性体粉末１３と結合材１４を混合するときに電気絶縁材料１５を同時に混合することにより金属磁性体粉末１３の粒子間に電気絶縁材料１５が介在するようになる。
【００２１】
磁性体部１２は、金属磁性体粉末１３を塑性変形させるとともに金属磁性体粉末１３がコイル導体１１の表面にくい込むまでの高い加圧力で加圧することにより成形される。磁性体部１２の金属磁性体粉末１３の充填率は、８０体積％以上、１００体積％未満である。この場合、加圧力は４９０ＭＰａ（５ｔ／平方センチメートル）以上にすることがよく、加圧力を高くするほど充填率を高くすることができる。加圧成形機や成形金型の性能にもよるが好適には９６０ＭＰａ（１０ｔ／平方センチメートル）の加圧力で加圧成形することがよい。このように高い加圧力で磁性体部１２を形成することにより、ＦｅＳｉＡｌからなる金属磁性体粉末１３が塑性変形する。すると、金属磁性体粉末１３より柔らかい銅からなるコイル導体１１の表面に、深さ１０μｍ程度の凹凸１７が形成される。このような凹凸１７が形成されるように、金属磁性体粉末の充填率を８５体積％としている。
【００２２】
また、上記で説明したように、金属磁性体粉末１３がコイル導体１１の表面にくい込むまで加圧して成形したことにより、コイル導体近傍１８の磁性体部１２の密度は、磁性体部１２の平均密度より高くなる。ここで、磁性体部１２のコイル導体近傍１８とは、図４において、磁性体部１２内のコイル導体１１に隣接している部分を示す。さらに、磁性体部１２は、金属磁性体粉末１３を加圧成形したときに生じる金属磁性体粉末１３の内部歪みを除去する歪みとり焼鈍が施されている。
【００２３】
端子部１６は磁性体部１２から導出したコイル導体１１の両端部であり、その外周側に半田めっきが施され、磁性体部１２の側面から底面に沿って折り曲げて構成されている。
【００２４】
次に、以上のように構成された本発明の実施の形態1におけるインダクタンス部品の製造方法について、説明する。
【００２５】
図５Ａ〜図５Ｃは本発明の実施の形態１におけるインダクタンス部品の製造ステップを示す製造ステップ図である。図５Ａ〜図５Ｃにおいて、本発明の実施の形態１におけるインダクタンス部品の製造方法は、銅板などの金属導体からなるコイル導体１１を形成するコイル導体形成ステップ（図５Ａ）と、鉄系の金属磁性体粉末１３と結合材１４および電気絶縁材料１５を混合したものを加圧成形することによりコイル導体を内包した磁性体部１２を形成する磁性体部形成ステップ（図５Ｂ）と、加圧成形された被成形体を熱処理する熱処理ステップ（図示せず）と、コイル導体１１から導出される端子部１６を形成する端子部形成ステップ（図５Ｃ）と、を有する。
【００２６】
コイル導体形成ステップは、プレス加工などにより銅板などの金属平板を直線状に打ち抜き加工して、一層のコイル導体１１を形成するとともにその表面に絶縁被膜を非形成にするステップである。
【００２７】
磁性体部形成ステップは、成形金型１９にコイル導体１１とこのコイル導体１１を挟み込むように金属磁性体粉末１３と結合材１４および電気絶縁材料１５を混合したものとを入れ、上下のパンチ２０を用いて図５Ｂの矢印の方向に加圧成形して磁性体部１２を形成するステップである。この磁性体部形成ステップにおいて、金属磁性体粉末１３を塑性変形させるとともに金属磁性体粉末１３がコイル導体１１の表面にくい込むまでの高い加圧力で加圧成形され、磁性体部１２の金属磁性体粉末１３の充填率を８０体積％以上、１００体積％未満にしている。この場合、加圧力は４９０ＭＰａ（５ｔ／平方センチメートル）以上にすることがよく、加圧力を高くするほど充填率を高くすることができる。加圧成形機や成形金型の性能にもよるが好適には９６０ＭＰａ（１０ｔ／平方センチメートル）の加圧力で加圧成形することがよい。この結果、金属磁性体粉末１３を塑性変形させるとともに、金属磁性体粉末１３がコイル導体１１の表面に１０μｍ程度の深さまでくい込み、磁性体部１２の金属磁性体粉末１３の充填率が８５体積％になる。そして、上記で説明したように、金属磁性体粉末１３がコイル導体１１の表面にくい込むまで加圧成形されたことにより、コイル導体近傍１８の磁性体部１２の密度が磁性体部１２の平均密度より高くなっている。
【００２８】
次に、熱処理ステップは、前のステップである磁性体部形成ステップで加圧成形された被成形体を、不活性ガス雰囲気の例えば窒素雰囲気で８００℃、３０分以上保持するステップである。この場合、熱処理する温度は６００℃以上で、かつ、コイル導体１１と金属磁性体粉末１３とが熱拡散する温度よりも低い温度に設定されている。また、この熱処理ステップの後に、磁性体部１２の機械的強度を補強するためにエポキシ樹脂などによる含浸を施す含浸ステップ（図示していない）を追加してもよい。
【００２９】
そして、最後の端子部形成ステップは、磁性体部１２から導出したコイル導体１１の両端部に適宜半田めっきを施し、磁性体部１２の側面から底面に沿って折り曲げて端子部１６を形成するステップである。
【００３０】
以上のように構成され、かつ製造された本発明の実施の形態１におけるインダクタンス部品は、コイル導体１１を一層で形成するとともにその表面に絶縁被膜を非形成にしている。よって、従来のインダクタンス部品において、絶縁被膜６が破れるほどの高い加圧力で加圧成形してコイル部３の複数のリング部２をショートさせるようなことはない。従って、磁性体部１２を形成するときに金属磁性体粉末１３がコイル導体１１の表面にくい込むまで高い加圧力で加圧成形して金属磁性体粉末１３の充填率を８０体積％以上にして構成することができ、磁性体部１２の比透磁率を高くすることができる。
【００３１】
また、通常、直線状のコイル導体１１は磁性体部１２から抜けたり動いたりしやすくなる。しかし、コイル導体１１の表面に金属磁性体粉末１３がくい込んでいるために、磁性体部１２とコイル導体１１の剥離強度が向上して、コイル導体１１が磁性体部１２の中で動いたり抜け落ちたりすることがない。従って、コイル導体１１が動くことによる磁性体部１２への機械的応力がなくなり、磁性体部１２にクラックが発生することが抑制される。
【００３２】
さらに、コイル導体１１に高周波電流を通電したときは表皮効果によりコイル導体１１の表皮にしか高周波電流が流れない。しかし、金属磁性体粉末１３がコイル導体１１の表面にくい込んでいるのでコイル導体１１の表面に凹凸１７ができて高周波電流の流れる面積が広くなり、コイル導体１１による損失を低減することができる。
【００３３】
また、コイル導体１１の材質を金属磁性体粉末１３の鉄系合金よりも柔らかい銅であるので、磁性体部１２が形成されるときにコイル導体１１の表面に金属磁性体粉末１３をより深くくい込ませることができ、金属磁性体粉末１３の充填率をより高くすることができる。さらに、コイル導体１１と金属磁性体粉末１３との剥離強度がより向上して磁性体部１２の機械的強度をより向上させることができる。
【００３４】
また、コイル導体近傍１８の磁性体部１２の密度が磁性体部１２の平均密度より高いので、コイル導体近傍１８の磁性体部１２の飽和磁束密度を高くすることができる。磁性体部１２のコイル導体１１に隣接する部分は磁束が集中しやすいので、効率よくインダクタンス値を高くすることができる。
【００３５】
さらに、金属磁性体粉末１３の粒子間に電気絶縁材料１５が介在するので、金属磁性体粉末１３の粒子間の接触が抑制される。よって、高周波電流による金属磁性体粉末内に発生する渦電流が粒子間を流れて渦電流損が大きくなることが抑制される。
【００３６】
また、磁性体部１２を金属磁性体粉末１３の内部歪みを除去する歪みとり焼鈍したために、磁性体部１２を加圧成形して形成したときに生じる金属磁性体粉末１３の内部歪みが除去され、磁性体部１２の磁気特性が向上する。その結果として、よりインダクタンス部品を小型化できる。
【００３７】
また、コイル導体形成ステップを、コイル導体１１を一層で形成するとともにその表面に絶縁被膜を非形成にするステップとしている。よって、従来のインダクタンス部品において、絶縁被膜６が破れるほどの高い加圧力で加圧成形してコイル部３の複数のリング部２をショートさせるようなことはない。従って、磁性体部１２を形成するときに金属磁性体粉末１３がコイル導体１１の表面にくい込むまでの高い加圧力で加圧成形して金属磁性体粉末１３の充填率を８０体積％以上に構成することができ、磁性体部１２の比透磁率を高くすることができる。また、コイル導体１１の表面に金属磁性体粉末１３がくい込んでいるので、磁性体部１２とコイル導体１１の剥離強度を向上することができ、コイル導体１１が磁性体部１２の中で動いたり抜け落ちたりすることがない。よって、コイル導体１１が動くことによる磁性体部１２への機械的応力がなくなり、磁性体部１２にクラックが発生することが抑制される。
【００３８】
コイル導体１１に高周波電流を通電したときは、表皮効果によりコイル導体１１の表皮にしか高周波電流が流れない。しかし、金属磁性体粉末１３がコイル導体１１の表面にくい込んでいるので、コイル導体１１の表面に凹凸１７ができて高周波電流の流れる面積が広くなり、コイル導体１１による損失を低減することができる。その結果、インダクタンス部品の小型化が可能となる。
【００３９】
さらに、磁性体部形成ステップは、コイル導体１１近傍の磁性体部１２の密度を磁性体部１２の平均密度より高くして加圧成形するステップとしているので、コイル導体近傍１８の磁性体部の飽和磁束密度を高くすることができる。磁性体部１２のコイル導体１１に隣接する部分は磁束が集中しやすいので、効率よくインダクタンス値を高くすることができる。
【００４０】
また、熱処理ステップは、６００℃以上で、かつ、コイル導体１１と金属磁性体粉末１３とが熱拡散する温度よりも低い温度で熱処理するステップであるので、例えば、コイル導体１１の材質を銅、金属磁性体粉末１３の材質を鉄系合金とした場合、熱処理する温度を９００℃程度の高温で熱処理を行うことができる。すなわち、６００℃以上の温度で熱処理を行えば、金属磁性体粉末１３を加圧成形したときの塑性変形による金属磁性体粉末１３の内部歪みを除去することができる。従って、コイル導体１１と金属磁性体粉末１３を熱拡散させることなく、金属磁性体粉末１３の歪みとり焼鈍を行うことができ、磁性体部１２の比透磁率をさらに高くすることができる。従来のインダクタンス部品のように複数のリング部２の表面に形成した絶縁被膜６構成では、熱処理の温度によって絶縁被膜が熱分解して複数のリング部２がショートすることになる。しかし、本発明のようにコイル導体１１を一層で形成するとともにその表面に絶縁被膜を非形成したために、金属磁性体粉末１３の内部歪みを除去する６００℃以上の歪みとり焼鈍が可能となる。
【００４１】
さらに、６００℃以上の温度で熱処理するので、結合材に有機珪素化合物を混合しておけば、有機珪素化合物と金属磁性体粉末１３に含まれる酸素とが熱処理の温度によって反応し、その一部がシリカに変化して金属磁性体粉末１３の粒子間の絶縁性を向上させる。なお、上記説明した金属磁性体粉末１３に含まれる酸素は、金属磁性体粉末１３の原料に由来したり、その粉末製造ステップで混入したりすることにより含まれている。
【００４２】
以上の結果から、周波数帯域を１０ＭＨｚまで高周波化したときに、インダクタンス部品の外形寸法を、幅寸法２ｍｍ×奥行き寸法２ｍｍ×高さ寸法１ｍｍ程度にまで小型化することが可能となる。
【００４３】
なお、本実施の形態１では、熱処理ステップを金属磁性体粉末１３の内部歪みを除去する歪みとり焼鈍するステップで説明した。しかし、加圧成形による内部歪みが生じている金属磁性体粉末１３で所定のインダクタンス値が得られれば、歪みとり焼鈍に替えて１００℃〜３００℃の熱処理を行い、結合材を熱硬化させる熱硬化ステップとしてもよい。この場合、歪みとり焼鈍による効果以外の本実施の形態１の効果を同様に得ることができる。
【００４４】
（実施の形態２）
次に、本発明の実施の形態２を用いて、本発明のインダクタンス部品について図面を参照しながら説明する。なお、実施の形態１と同じ構成は同一の符号を付し詳細な説明は省略する。
【００４５】
図６は本発明の実施の形態２におけるインダクタンス部品の斜視図である。図７は図６の７−７線断面図である。図６、図７において、本発明の実施の形態２におけるインダクタンス部品は、磁性体部１２のコイル導体１１から上面側の上面部２１および下面側の下面部２２の密度が、コイル導体１１から側面側の中間部２３の密度より高くなっている。さらに、磁性体部１２の中間部の厚み寸法２６を、磁性体部１２の上面部の厚み寸法２４および下面部の厚み寸法２５より大きくしている。
【００４６】
ここで、図７に示す長方体形状である磁性体部１２の断面図の上側の横線を含む面が磁性体部１２の上面であり、同様に下側の横線を含む面が磁性体部１２の下面である。また、上面部の厚み寸法２４とは、図７に示すようにコイル導体１１の上面から磁性体部１２の上面までの厚み寸法である。同様に、下面部の厚み寸法２５とは、コイル導体１１の下面から磁性体部１２の下面までの厚み寸法である。そして、中間部の厚み寸法２６とは、コイル導体１１の側面から磁性体部１２の側面までの厚み寸法である。
【００４７】
次に、以上のように構成された本発明の実施の形態２におけるインダクタンス部品の製造方法について、説明する。
【００４８】
図８Ａ、図８Ｂは本発明の実施の形態２におけるインダクタンス部品の磁性体形成ステップを示す図である。図８Ａ、８Ｂにおいて、実施の形態２のインダクタンス部品の製造方法と実施の形態１のインダクタンス部品の製造方法とは磁性体部形成ステップが異なる。図８Ａに示すように、予め、金属磁性体粉末１３と結合材１４を混合したものを９８ＭＰａ（１ｔ／平方センチメートル）程度の加圧力で予備加圧成形して高密度層部３３を形成する。そして、この高密度層部３３に積層させて４６ＭＰａ（０．５ｔ／平方センチメートル）程度の加圧力で低密度層部３４を予備加圧成形した予備加圧圧粉体３５を２個準備しておく。
【００４９】
次に、図８Ｂに示すように、コイル導体１１を予備加圧圧粉体３５の低密度層部３４側で上下から挟み込むようにして成形金型１９に入れる。そして、磁性体部１２の上面部の厚み寸法２４と下面部の厚み寸法２５とが、中間部の厚み寸法２６より小さくなるまで、４９０ＭＰａ（５ｔ／平方センチメートル）、好適には９８０ＭＰａ（１０ｔ／平方センチメートル）の加圧力で本加圧成形する。このようにすることにより、磁性体部１２のコイル導体１１から上面側の上面部２１および下面側の下面部２２の充填率を、コイル導体１１から側面側の中間部２３の充填率より大きくすることができる。
【００５０】
上記のように構成された本発明の実施の形態２のインダクタンス部品は、磁性体部１２のコイル導体１１から上面側の上面部２１および下面側の下面部２２の密度を、コイル導体１１から側面側の中間部２３の密度より高くしている。よって、上面部２１および下面部２２の飽和磁束密度が高くなり、上面部２１および下面部２２で磁気飽和が発生しにくい。これにより、上面部の厚み寸法２４および下面部の厚み寸法２５の厚み寸法を小さくして全体としてインダクタンス部品の小型化が可能となる。
【００５１】
また、磁性体部１２の中間部の厚み寸法２６が、磁性体部１２の上面部の厚み寸法２４および下面部の厚み寸法２５より大きいので、磁性体部１２の上面部２１および下面部２２の密度を高くして全体としてインダクタンス部品の低背化を図っても、中間部２３において飽和磁束密度が高くなり、磁気飽和が発生することが抑制される。この場合、中間部の厚み寸法２６と上面部の厚み寸法２４および下面部の厚み寸法２５とが同じ寸法の場合に比べて、コイル導体１１の体積に対する磁性体部１２の体積が大きくなって磁性体部１２の機械的強度が強くなる。従って、コイル導体１１から導出した端子部１６にかかる外部応力などによって磁性体部１２にクラックが入ることが抑制される。また、磁性体部１２の上面部２１と下面部２２の密度が高いので、磁性体部１２の上面部２１と下面部２２の強度がより向上することとの相乗効果により、インダクタンス部品の低背化を図っても、磁性体部１２にクラックが発生することをさらに抑制することができる。
【００５２】
（実施の形態３）
次に、本発明の実施の形態３を用いて、本発明のインダクタンス部品について図面を参照しながら説明する。実施の形態１と同じ構成は同一の符号を付し詳細な説明は省略する。
【００５３】
図９は本発明の実施の形態３におけるインダクタンス部品の斜視図である。図１０は図９の１０−１０線断面図である。図９、図１０において、コイル導体１１の端子部１６と連接した両端部に、上面方向に折曲した上面方向折曲部２７と側面方向に折曲した側面方向折曲部２８とを有した偏倚部２９が形成される。そして、コイル導体１１の中央部が、磁性体部１２の上面と下面間のほぼ中央に配置されるとともに、端子部１６が磁性体部１２側面の上面側に偏倚して導出している。
【００５４】
コイル導体１１の形状についてさらに詳しく説明する。上面方向折曲部２７の折り曲げ角度３０は９０度以上１８０度未満である。また、上面方向折曲部２７と側面方向折曲部２８との間に位置するコイル導体１１が発生する磁束と、磁性体部１２のほぼ中央に位置するコイル導体１１が発生する磁束とが重なり合って磁束密度が高くならないように、折り曲げ角度３０を大きくすることが好ましい。なお、側面方向折曲部２８は磁性体部１２の側面に向かって水平になるように折り曲げて形成される。
【００５５】
ここで、図１０に示す長方体形状である磁性体部１２の断面図の上側の横線を含む面が磁性体部１２の上面であり、同様に下側の横線を含む面が磁性体部１２の下面である。また、コイル導体１１の中央部を磁性体部１２の上面と下面間のほぼ中央に配置している。ほぼ中央とは、磁性体部１２の上面と下面の丁度中央の場合と、製造上のバラツキ等によりこの丁度中央より僅かにずれて形成された場合も含んだ実質的に中央とみなすことのできる中央部のことを意味している。
【００５６】
以上のように構成された本発明の実施の形態３のインダクタンス部品において、コイル導体１１の端子部１６と連接した両端部には、上面方向に折曲した上面方向折曲部２７と側面方向に折曲した側面方向折曲部２８とを有した偏倚部２９が形成される。そして、コイル導体１１の中央部が磁性体部１２の上面と下面間のほぼ中央に配置されるとともに、端子部１６が磁性体部１２側面の上面側に偏倚して導出する。従って、端子部１６を側面から底面に沿って折り曲げれば、磁性体部１２に位置する端子部の高さ寸法３１が長くなり、実装基板（図示していない）に半田接続したときに半田フィレット（図示していない）を形成しやすくなる。その結果、半田実装性を損なうことなくインダクタンス部品を小型化することができる。
【００５７】
通常、端子部１６が磁性体部１２の側面の上面側に偏倚して導出する場合、コイル導体１１が磁性体部１２の上面寄りに配置され、上面側に偏った配置となるため、コイル導体１１の上面側と下面側とで磁束密度に差が生じて磁気効率が悪くなる。しかし、本発明の実施の形態３におけるインダクタンス部品においては、偏倚部２９によってコイル導体１１が磁性体部１２のほぼ中央に配置されるので、コイル導体１１が発生した磁束を磁性体部１２の中でより均等に分布させて、効率よくインダクタンス値を大きくすることができる。
【００５８】
本発明のように金属磁性体粉末１３の充填率を高くすると磁性体部１２の磁束飽和も高くなり、このため磁性体部１２の形状、寸法がインダクタンス部品の特性に与える影響が大きくなる。そして、本発明のように、コイル導体１１が一層の場合には、コイル導体１１に流れる電流による磁力線は、コイル導体１１に流れる電流方向を中心とする同心円状に発生する。よって、コイル導体１１の電流方向に対する垂直方向の磁性体部１２の断面の形状がインダクタンス値に与える影響が大きくなる。効率よくインダクタンス値を大きくするためには、本発明の実施の形態３において説明したように、磁性体部１２の中央にコイル導体１１を配置させるのがよく、これによりインダクタンス部品の更なる小型化が可能になる。
【００５９】
（実施の形態４）
次に、本発明の実施の形態４を用いて、本発明のインダクタンス部品について図面を参照しながら説明する。実施の形態１と同じ構成は同一の符号を付し詳細な説明は省略する。
【００６０】
図１１は本発明の実施の形態４のインダクタンス部品の斜視図である。図１２は図１１の１２−１２線断面図である。図１３は図１２のＨ部拡大図である。図１１〜図１３において、本発明の実施の形態４におけるインダクタンス部品では、コイル導体１１の上面または下面のいずれか一方の縁にその上面もしくは下面と垂直方向に伸びる突起３２が形成される。
【００６１】
以上のように構成された本発明の実施の形態４におけるインダクタンス部品では、突起３２が磁性体部１２に入り込み、磁性体部１２に対してコイル導体１１のアンカー効果が生じてインダクタンス部品の機械的強度が増す。さらに、この場合、コイル導体１１と磁性体部１２とが密着する表面積が広くなる。よって、コイル導体１１に電流を通電したときに発生する熱が磁性体部１２に放熱しやすくなり、温度上昇を低減することができる。
【産業上の利用可能性】
【００６２】
本発明に係るインダクタンス部品は、磁性体部を形成するときに金属磁性体粉末を加圧成形する圧力を高くして、この磁性体部の金属磁性体粉末の充填率を８０体積％以上まで高くして構成することができる。これにより、磁性体部の比透磁率を高くすることができ、インダクタンス部品の小型化が可能になり、各種電子機器に適用して有用となるものである。
【符号の説明】
【００６３】
１１    コイル導体
１２    磁性体部
１３    金属磁性体粉末
１４    結合材
１５    電気絶縁材料
１６    端子部
１７    凹凸
１８    コイル導体近傍
１９    成形金型
２０    パンチ
２１    上面部
２２    下面部
２３    中間部
２４    上面部の厚み寸法
２５    下面部の厚み寸法
２６    中間部の厚み寸法
２７    上面方向折曲部
２８    側面方向折曲部
２９    偏倚部
３０    折り曲げ角度
３１    端子部の高さ寸法
３２    突起
３３    高密度層部
３４    低密度層部
３５    予備加圧圧粉体
【手続補正２】
【補正対象書類名】特許請求の範囲
【補正対象項目名】全文
【補正方法】変更
【補正の内容】
【特許請求の範囲】
【請求項１】
金属導体からなるコイル導体と、
金属磁性体粉末と結合材を混合したものを加圧成形して前記コイル導体を内包した磁性体部と、
前記コイル導体から導出した端子部と、を備え、
前記コイル導体を一層で形成するとともにその表面に絶縁被膜を非形成にしており、前記磁性体部の前記金属磁性体粉末を前記コイル導体の表面にくい込ませるとともにその充填率を８０体積％以上とした
インダクタンス部品。
【請求項２】
前記コイル導体の材質を前記金属磁性体粉末の材質より柔らかい材質にした
請求項１記載のインダクタンス部品。
【請求項３】
前記コイル導体近傍の前記磁性体部の密度を、前記磁性体部の平均密度より高くした
請求項１記載のインダクタンス部品。
【請求項４】
前記金属磁性体粉末の粒子間に電気絶縁材料を介在させた
請求項１記載のインダクタンス部品。
【請求項５】
前記磁性体部を前記金属磁性体粉末の内部歪みを除去する歪みとり焼鈍した
請求項１記載のインダクタンス部品。
【請求項６】
前記磁性体部の前記コイル導体より上面側の上面部および下面側の下面部の前記磁性体部の密度を、前記コイル導体より側面側の中間部の前記磁性体部の密度より高くした
請求項１記載のインダクタンス部品。
【請求項７】
前記磁性体部の中間部の厚み寸法を、前記磁性体部の上面部および下面部の厚み寸法より大きくした
請求項６記載のインダクタンス部品。
【請求項８】
前記コイル導体の前記端子部と連接した両端部に、上面方向に折曲した上面方向折曲部と側面方向に折曲した側面方向折曲部とを有した偏倚部を形成し、
前記コイル導体の中央部を前記磁性体部の上面と下面間のほぼ中央に配置するとともに前記端子部を前記磁性体部側面の上面側に偏倚して導出した
請求項１記載のインダクタンス部品。
【請求項９】
前記コイル導体の上面または下面のいずれか一方の縁に、前記コイル導体の上面もしくは下面と垂直方向に伸びる突起を形成した
請求項１記載のインダクタンス部品。
【請求項１０】
金属導体からなるコイル導体を形成するコイル導体形成ステップと、
金属磁性体粉末と結合材を混合したものを加圧成形して前記コイル導体を埋設した磁性体部を形成する磁性体部形成ステップと、
前記加圧成形した被成形体を熱処理する熱処理ステップと、
前記コイル導体から導出される端子部を形成するステップと、を備え、
前記コイル導体形成ステップが、前記コイル導体を一層で形成するとともに前記コイル導体の表面に絶縁被膜を非形成にするステップであり、
前記磁性体部形成ステップが、前記磁性体部の前記金属磁性体粉末を前記コイル導体の表面にくい込ませるとともにその充填率を８０体積％以上なるまで加圧成形するステップである
インダクタンス部品の製造方法。
【請求項１１】
前記磁性体部形成ステップが、前記コイル導体近傍の前記磁性体部の密度を、前記磁性体部の平均密度より高くして加圧成形するステップである
請求項１０記載のインダクタンス部品の製造方法。
【請求項１２】
前記熱処理ステップが、６００℃以上、かつ前記コイル導体と前記金属磁性体粉末とが熱拡散する温度よりも低い温度で熱処理するステップである
請求項１０記載のインダクタンス部品の製造方法。
【手続補正３】
【補正対象書類名】図面
【補正対象項目名】全図
【補正方法】変更
【補正の内容】
【図１】
2009075110.tif 000023
【図２】
2009075110.tif 000024
【図３】
2009075110.tif 000025
【図４】
2009075110.tif 000026
【図５Ａ】
2009075110.tif 000027
【図５Ｂ】
2009075110.tif 000028
【図５Ｃ】
2009075110.tif 000029
【図６】
2009075110.tif 000030
【図７】
2009075110.tif 000031
【図８Ａ】
2009075110.tif 000032
【図８Ｂ】
2009075110.tif 000033
【図９】
2009075110.tif 000034
【図１０】
2009075110.tif 000035
【図１１】
2009075110.tif 000036
【図１２】
2009075110.tif 000037
【図１３】
2009075110.tif 000038
【図１４】
2009075110.tif 000039
【図１５】
2009075110.tif 000040
【図１６】
2009075110.tif 000041
【図１７】
2009075110.tif 000042
【国際調査報告】
2009075110.tif 000043
2009075110.tif 000044
2009075110.tif 000045
2009075110.tif 000046